(57)【要約】【課題】本発明の課題は、緻密でイオン透過性を阻害することなく、機械的強度及び紙面強度に優れた電気化学素子用セパレータを製造することができる電気化学素子用セパレータの製造方法を提供することにある。【解決手段】フィブリル化溶剤紡糸セルロース繊維と合成短繊維を含有する繊維スラリーから湿式抄紙機を用いて形成された繊維ウェブを加熱体に接触させて乾燥する電気化学素子用セパレータの製造方法において、湿式抄紙機のワイヤー上又はフェルト上に形成された繊維ウェブの加熱体に接触する面に対し、平均繊維径６０〜６００ｎｍのフィブリル化天然セルロース繊維を固形分で０．０１〜０．５０ｇ／ｍ２噴霧塗布してなることを特徴とする電気化学素子用セパレータの製造方法。【選択図】なし【特許請求の範囲】
【請求項１】
フィブリル化溶剤紡糸セルロース繊維と合成短繊維を含有する繊維スラリーから湿式抄紙機を用いて形成された繊維ウェブを加熱体に接触させて乾燥する電気化学素子用セパレータの製造方法において、湿式抄紙機のワイヤー上又はフェルト上に形成された繊維ウェブの加熱体に接触する面に対し、平均繊維径６０〜６００ｎｍのフィブリル化天然セルロース繊維を固形分で０．０１〜０．５０ｇ／ｍ２噴霧塗布してなることを特徴とする電気化学素子用セパレータの製造方法。
【請求項２】
フィブリル化天然セルロース繊維の長さ加重平均繊維長が０．１０〜０．６０ｍｍである請求項１記載の電気化学素子用セパレータの製造方法。
【請求項３】
フィブリル化溶剤紡糸セルロース繊維の含有量が、繊維ウェブに含まれる繊維全体の１０〜９５質量％である請求項１又は２に記載の電気化学素子用セパレータの製造方法。
【請求項４】
請求項１〜３のいずれかに記載の電気化学素子用セパレータの製造方法によって製造されてなる電気化学素子用セパレータ。
【発明の詳細な説明】
【技術分野】
【０００１】
本発明は、電気化学素子用セパレータの製造方法及び電気化学素子用セパレータに関する。
【背景技術】
【０００２】
近年、リチウムイオン電池や電気二重層キャパシタにおいては、さらなる高容量化が求められている。より高い容量を得るためには電気化学素子内における電気化学素子用セパレータ（以下、「セパレータ」と表記することもある）の体積を減らし、電極成分の体積比を向上させる必要があるため、より薄膜化したセパレータが求められている。薄膜化してもショートしにくい緻密な構造を有する電気化学素子用セパレータとして、例えば、溶剤紡糸セルロース繊維や再生セルロース繊維の叩解物を主体とする紙製セパレータが使用されている（例えば、特許文献１及び２参照）。しかしながら、これら叩解されたセルロース繊維を主体とするセパレータは、繊維同士の絡合が弱く、融着もされていないため、機械的強度が低く、電極と一緒に巻回する際にセパレータが破断しやすいという問題があった。また、これらのセパレータは、繊維スラリーから湿式抄紙機を用いて形成された繊維ウェブを乾燥することによって製造されているが、紙面強度が低いためヤンキードライヤーなどの加熱体に繊維ウェブを接触させる乾燥方式においては、加熱体に接触した紙面が毛羽立ちやすく、後工程によっては繊維の脱落が多く発生して、異物混入（コンタミ）になるなどの問題があった。
【０００３】
セパレータの機械的強度の向上を図る手段として、合成短繊維とフィブリル化天然セルロース繊維を含有してなるセパレータが提案されているが（例えば、特許文献３参照）、このフィブリル化天然セルロース繊維を繊維スラリーに添加する方法は、機械的強度の向上には有効であるが、紙面強度の向上には効果が不十分であった。
【０００４】
また、カルボキシメチルセルロースなどの水溶性高分子を繊維ウェブ上に噴霧塗布することによりセパレータの機械的強度の向上を図る手段が提案されているが（例えば、特許文献４参照）、水溶性高分子はセパレータ上でフィルム状の皮膜を形成する場合があり、セパレータのイオン透過性を阻害するおそれがあった。
【先行技術文献】
【特許文献】
【０００５】
【特許文献１】特許第３６６１１０４号公報
【特許文献２】特開２０００−３８３４号公報
【特許文献３】国際公開第２０１２／００８５５９号パンフレット
【特許文献４】特開２０１０−２１９３５１号公報
【発明の概要】
【発明が解決しようとする課題】
【０００６】
本発明の課題は、緻密でイオン透過性を阻害することなく、機械的強度及び紙面強度に優れた電気化学素子用セパレータを製造することができる電気化学素子用セパレータの製造方法を提供することにある。
【課題を解決するための手段】
【０００７】
上記課題を解決するために鋭意検討した結果、下記発明を見出した。
【０００８】
（１）フィブリル化溶剤紡糸セルロース繊維と合成短繊維を含有する繊維スラリーから湿式抄紙機を用いて形成された繊維ウェブを加熱体に接触させて乾燥する電気化学素子用セパレータの製造方法において、湿式抄紙機のワイヤー上又はフェルト上に形成された繊維ウェブの加熱体に接触する面に対し、平均繊維径６０〜６００ｎｍのフィブリル化天然セルロース繊維を固形分で０．０１〜０．５０ｇ／ｍ２噴霧塗布してなることを特徴とする電気化学素子用セパレータの製造方法。
（２）フィブリル化天然セルロース繊維の長さ加重平繊維長が０．１０〜０．６０ｍｍである上記（１）に記載の電気化学素子用セパレータの製造方法。
（３）フィブリル化溶剤紡糸セルロース繊維の含有量が、繊維ウェブに含まれる繊維全体の１０〜９５質量％である上記（１）または（２）いずれかに記載の電気化学素子用セパレータの製造方法。
（４）上記（１）〜（３）のいずれかの電気化学素子用セパレータの製造方法によって製造される電気化学素子用セパレータ。
【発明の効果】
【０００９】
本発明の電気化学素子用セパレータの製造方法は、微細なフィブリル化溶剤紡糸セルロース繊維を含有してなることから、緻密性に優れた電気化学素子用セパレータを得ることができ、合成短繊維が絡合してネットワークを形成することに加え、フィブリル化天然セルロース繊維を接着剤として噴霧塗布することにより、機械的強度と紙面強度に優れた電気化学素子用セパレータを得ることができる。フィブリル化天然セルロース繊維は、繊維同士が融着することなく、繊維間の物理的な絡みと水素結合力によって接着するため、イオン透過性を損なうことなく、機械的強度と紙面強度を向上させることができる。また、本発明においては、繊維ウェブの加熱体に接触する面にフィブリル化天然セルロース繊維を噴霧塗布することにより、乾燥工程における紙面の毛羽立ちを抑え、繊維が脱落しにくい電気化学素子用セパレータを得ることができる。
【発明を実施するための形態】
【００１０】
以下、本発明の電気化学素子用セパレータを詳細に説明する。本発明における電子化学素子とは、リチウム電池、リチウムイオン電池、リチウムポリマー電池、ポリアセン電池、有機ラジカル電池、電気二重層キャパシタ、リチウムイオンキャパシタ、ハイブリッドキャパシタ、レドックスキャパシタ、アルミ電解コンデンサ、導電性高分子アルミ固体電解コンデンサなど、蓄電機能や整流機能などを持つ電気化学素子を指す。
【００１１】
本発明におけるフィブリル化溶剤紡糸セルロース繊維とは、セルロース誘導体を経ずに、直接、有機溶剤に溶解させて紡糸して得られるセルロース繊維を意味し、フィルム状でなく、主に繊維軸と平行な方向に非常に細かく分割された部分を有する繊維状で、少なくとも一部の繊維径が１μｍ以下になっている繊維を指す。本発明においては、フィブリル化溶剤紡糸セルロース繊維における長さと繊維径のアスペクト比が２０：１〜１０００００：１の範囲に分布し、変法濾水度が０〜２５０ｍｌであることが好ましい。本発明における変法濾水度とは、ふるい板として線径０．１４ｍｍ、目開き０．１８ｍｍの８０メッシュ金網を用い、試料濃度０．１質量％にした以外はＪＩＳ  Ｐ８１２１に準拠して測定した濾水度を意味する。溶剤紡糸セルロース繊維のフィブリル化は、リファイナー、ビーター、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、高圧ホモジナイザーなどを用いて行う。
【００１２】
本発明の電気化学素子用セパレータにおいて、フィブリル化溶剤紡糸セルロース繊維の含有量は、繊維ウェブに含まれる繊維全体の１０〜９５質量％であることが好ましく、３０〜９０質量％であることがより好ましく、５０〜８５質量％であることがさらに好ましい。含有量が１０質量％未満だと、セパレータの緻密性が不十分になり、内部短絡する場合がある。一方、９５質量％を超えると、紙面強度が低くなる場合や、セパレータが緻密すぎてイオン透過性を阻害し、電気化学素子の内部抵抗が高くなる場合がある。
【００１３】
本発明の電気化学素子用セパレータを構成する合成短繊維は、ポリオレフィン、ポリエステル、ポリ酢酸ビニル、エチレン−酢酸ビニル共重合体、ポリアミド、アクリル、ポリ塩化ビニル、ポリ塩化ビニリデン、ポリビニルエーテル、ポリビニルケトン、ポリエーテル、ポリビニルアルコール、ジエン、ポリウレタン、フェノール、メラミン、フラン、尿素、アニリン、不飽和ポリエステル、アルキド、フッ素、シリコーン、ポリアミドイミド、ポリフェニレンスルフィド、ポリイミド、これらの誘導体などの樹脂からなる、フィブリル化されていない短繊維が挙げられる。
【００１４】
アクリルとしては、アクリロニトリル１００％の重合体からなるもの、アクリロニトリルに対して、アクリル酸、メタクリル酸、アクリル酸エステル、メタクリル酸エステル等の（メタ）アクリル酸誘導体、酢酸ビニル等を共重合させたもの等が挙げられる。
【００１５】
ポリアミドとしては、ナイロンなどの脂肪族ポリアミド、ポリ−ｐ−フェニレンテレフタルアミド、ポリ−ｐ−フェニレンテレフタルアミド−３，４−ジフェニルエーテルテレフタルアミド、ポリ−ｍ−フェニレンイソフタルアミドなどの全芳香族ポリアミド、主鎖の一部に例えば脂肪鎖などを有する半芳香族ポリアミドが挙げられる。
【００１６】
合成短繊維は、単一の樹脂からなる繊維（単繊維）であっても良いし、２種以上の樹脂からなる複合繊維であっても良い。また、本発明の電気化学素子用セパレータに含まれる合成短繊維は１種でも良いし、２種類以上を組み合わせて使用しても良い。複合繊維は、芯鞘型、偏芯型、サイドバイサイド型、海島型、オレンジ型、多重バイメタル型が挙げられる。
【００１７】
合成短繊維の繊度は、０．０１〜１．７ｄｔｅｘが好ましく、０．０３〜０．６ｄｔｅｘがより好ましい。合成短繊維の繊度が１．７ｄｔｅｘを超えた場合、厚みを薄くしにくくなる。合成短繊維の繊度が０．０１ｄｔｅｘ未満の場合、繊維の安定製造が困難になる場合がある。
【００１８】
合成短繊維の繊維長としては、１〜１０ｍｍが好ましく、１〜６ｍｍがより好ましい。繊維長が１０ｍｍを超えた場合、地合不良となることがある。一方、繊維長が１ｍｍ未満の場合には、繊維同士の絡みあいが不十分になり、機械的強度や紙面強度が低くなる場合がある。
【００１９】
合成短繊維の含有量は、繊維ウェブに含まれる繊維全体の５〜９０質量％であることが好ましく、１０〜７０質量％であることがより好ましく、１５〜５０質量％であることがさらに好ましい。含有量が５質量％未満だと、機械的強度が不十分になる場合があり、９０質量％を超えると、緻密性が不十分になる場合がある。
【００２０】
本発明の電気化学素子用セパレータは、フィブリル化溶剤紡糸セルロース繊維と合成短繊維以外の繊維を含有しても良い。例えば、天然セルロース繊維、天然セルロース繊維のパルプ化物やフィブリル化物、溶剤紡糸セルロースの短繊維、再生セルロースの短繊維やフィブリル化物、合成樹脂からなるフィブリッド、パルプ化物、フィブリル化物、無機繊維が挙げられる。天然セルロースのパルプ化物やフィブリル化物の変法濾水度は０〜４００ｍｌが好ましい。無機繊維としては、ガラス、アルミナ、シリカ、セラミックス、ロックウールが挙げられる。
【００２１】
本発明において、噴霧塗布されるフィブリル化天然セルロース繊維としては、木材繊維（針葉樹、広葉樹などの木材パルプ）、竹繊維、サトウキビ繊維、種子毛繊維（コットンリンター、ボンバックス綿、カポックなど）、ジン皮繊維（麻、コウゾ、ミツマタなど）、葉繊維（マニラ麻、ニュージーランド麻など）などの植物由来の繊維、ホヤセルロースなどの動物由来の繊維、バクテリア由来の繊維などが挙げられるが、これら天然セルロース繊維のうち、適度な繊維径及び繊維長が得られる点から、植物由来のセルロース繊維が好ましい。
【００２２】
本発明において、噴霧塗布されるフィブリル化天然セルロース繊維としては、フィルム状でなく、主に繊維軸と平行な方向に非常に細かく分割された部分を有する繊維状で、平均繊維径が６０ｎｍ〜６００ｎｍの繊維であることが好ましい。本発明において、フィブリル化天然セルロース繊維の平均繊維径は８０〜５５０ｎｍであることがより好ましく、１００〜５００ｎｍであることがさらに好ましい。平均繊維径が６０ｎｍ未満の場合、セパレータが緻密になりすぎてイオン透過性を阻害し、電気化学素子の内部抵抗が高くなる。一方、平均繊維径が６００ｎｍを超えると、フィブリル化天然セルロース同士の結合力が低下し、セパレータの機械的強度や紙面強度が不十分となる。本発明における平均繊維径は、乾燥したフィブリル化天然セルロース繊維について、５０００倍以上の倍率で走査型電子顕微鏡（ＳＥＭ）写真を撮影し、無作為に選んだ２０以上の繊維の繊維径を測定して算出した平均値である。
【００２３】
本発明において、噴霧塗布されるフィブリル化天然セルロース繊維は、長さ加重平繊維長が０．１０〜０．６０ｍｍであることかが好ましく、より好ましくは０．１０〜０．５０ｍｍであり、さらに好ましくは０．１０〜０．４０ｍｍである。長さ加重平均繊維長が０．１０ｍｍ未満の場合、フィブリル化天然セルロース繊維間の物理的な絡みが弱くなり、紙面強度が低下するおそれがある。一方、長さ加重平均繊維長が０．６０ｍｍを超えると、繊維同士が縺れやすくなり、均一に噴霧できなくなり、紙面強度が低下するおそれがある。長さ加重平均繊維長は、繊維長測定器（装置名：ＦＳ−２００、ＫＡＪＡＮＮＩ社製）を用いて測定した。
【００２４】
天然セルロース繊維をフィブリル化する方法としては、リファイナー、ビーター、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも２０ＭＰａの圧力差を与えて小径のオリフィスを通過させて高速度とし、これを衝突させて急減速することにより繊維に剪断力、切断力を加える高圧ホモジナイザー等を用いる方法が挙げられる。この中でも、特に高圧ホモジナイザーを用いる方法が好ましい。
【００２５】
本発明の電気化学素子用セパレータにおけるフィブリル化天然セルロース繊維の塗布量は、固形分で０．０１〜０．５０ｇ／ｍ２であることが好ましく、０．０３〜０．４０ｇ／ｍ２であることがより好ましく、０．０５〜０．３０ｇ／ｍ２であることがさらに好ましい。フィブリル化天然セルロース繊維の塗布量が０．０１ｇ／ｍ２未満であると、機械的強度と紙面強度が不十分となり、０．５０ｇ／ｍ２を超えると、イオン透過性を阻害し、電気化学素子の内部抵抗が高くなる場合がある。
【００２６】
本発明の電気化学素子用セパレータの製造方法としては、フィブリル化溶剤紡糸セルロースと合成短繊維を含有する繊維スラリーから湿紙抄紙機を用いて繊維ウェブを形成し、湿式抄紙機のワイヤー上又はフェルト上で、湿紙状態の繊維ウェブにフィブリル化天然セルロース繊維を噴霧塗布した後、ヤンキードライヤーなどの加熱体に繊維ウェブを接触させる乾燥パートを通すことによって繊維ウェブを乾燥する。上記の加熱体に繊維ウェブを接触させる乾燥方式は薄膜なセパレータを製造するのに好適であり、本発明においては繊維ウェブの加熱体に接触する面にフィブリル化天然セルロース繊維を噴霧することにより、乾燥工程における紙面の毛羽立ちを抑え、繊維が脱落しにくい電気化学素子用セパレータを得ることができる。使用される湿式抄造法として、例えば、長網式、円網式、短網式、傾斜ワイヤー式等の湿式抄造方式を有する抄紙機を用いることができる。これらの湿式抄造方式から同種又は異種の２種以上の湿式抄造方式を有するコンビネーション抄紙機を使用することもできる。
【００２７】
本発明の電気化学素子用セパレータの製造方法において、フィブリル化天然セルロース繊維は湿紙状態の繊維ウェブに噴霧塗布する。繊維スラリーにフィブリル化天然セルロース繊維を添加する内添法は機械的強度の向上には有効であるが、紙面強度の向上には効果が不十分である。また、湿紙状態の繊維ウェブにフィブリル化天然セルロース繊維を送り出して積層した場合、繊維ウェブを乱すおそれがあり、乾燥した後の繊維ウェブに含浸塗布又は噴霧塗布した場合、シワや紙切れが発生するおそれがある。
【００２８】
本発明の電気化学素子用セパレータの製造方法においては、必要に応じて、熱処理、カレンダー処理、熱カレンダー処理などを施しても良い。
【００２９】
本発明の電気化学素子用セパレータの厚みは、４〜６０μｍであることが好ましく、６〜５０μｍであることがより好ましく、８〜４０μｍであることがさらに好ましい。厚みが４μｍ未満では、セパレータの機械的強度が不十分になる場合があり、６０μｍを超えると、電気化学素子の内部抵抗が高くなる場合がある。
【００３０】
本発明の電気化学素子用セパレータの密度は、０．２０〜０．８０ｇ／ｃｍ３であることが好ましく、０．４０〜０．７０ｇ／ｃｍ３であることがより好ましい。密度が０．２０ｇ／ｃｍ３未満では、セパレータの緻密性が不十分になる場合があり、０．８０ｇ／ｃｍ３を超えると、セパレータの空隙率が低下し、電解液保持量が不十分になり、電気化学素子の内部抵抗が高くなる場合がある。
【実施例】
【００３１】
以下、実施例を挙げて本発明を具体的に説明するが、本発明は本実施例に限定されるものではない。
【００３２】
＜繊維スラリーの調製＞
表１に示す配合に従い、繊維スラリーを作製した。表１中のＡ１〜Ａ３は、リファイナーを用いて処理したフィブリル化溶剤紡糸セルロース繊維を意味し、その変法濾水度は表１に示した通りである。Ｂ１は繊度０．０３ｄｔｅｘ、繊維長１ｍｍのポリエチレンテレフタレート短繊維、Ｂ２は繊度０．１ｄｔｅｘ、繊維長３ｍｍのポリエチレンテレフタレート短繊維、Ｂ３は繊度１．１ｄｔｅｘ、繊維長１０ｍｍの、芯部がポリエチレンテレフタレート（融点２５３℃）、鞘部がポリエチレンテレフタレート−イソフタレート共重合体（軟化点７５℃）のポリエステル系芯鞘型熱融着短繊維、Ｃ１は繊度０．４ｄｔｅｘ、繊維長５ｍｍのポリアクリロニトリル短繊維を意味する。Ｄ１は、リンターを高圧ホモジナイザーにて処理した、変法濾水度０ｍｌのフィブリル化天然セルロース繊維を意味する。
【００３３】
【表１】
2016001663.tif 000002
【００３４】
＜塗液１＞
高圧ホモジナイザーを用いてリンターを処理し、平均繊維径１４０ｎｍ、長さ加重平均繊維長０．１４ｍｍのフィブリル化天然セルロース繊維を作製し、水を分散媒として０．０５質量％の塗液１を作製した。
【００３５】
＜塗液２＞
高圧ホモジナイザーを用いてリンターを処理し、平均繊維径４３０ｎｍ、長さ加重平均繊維長０．５７ｍｍのフィブリル化天然セルロース繊維を作製し、水を分散媒として０．５０質量％の塗液２を作製した。
【００３６】
＜塗液３＞
高圧ホモジナイザーを用いてリンターを処理し、平均繊維径２８０ｎｍ、長さ加重平均繊維長０．３０ｍｍのフィブリル化天然セルロース繊維を作製し、水を分散媒として０．２０質量％の塗液３を作製した。
【００３７】
＜塗液４＞
高圧ホモジナイザーを用いてリンターを処理し、平均繊維径６０ｎｍ、長さ加重平均繊維長０．０９ｍｍのフィブリル化天然セルロース繊維を作製し、水を分散媒として０．０５質量％の塗液４を作製した。
【００３８】
＜塗液５＞
高圧ホモジナイザーを用いてサトウキビの絞り粕であるバガスを処理し、平均繊維径５８０ｎｍ、長さ加重平均繊維長０．６５ｍｍのフィブリル化天然セルロース繊維を作製し、水を分散媒として０．５０質量％の塗液５を作製した。
【００３９】
＜塗液６＞
高圧ホモジナイザーを用いてリンターを処理し、平均繊維径５０ｎｍ、長さ加重平均繊維長０．１６ｍｍのフィブリル化天然セルロース繊維を作製し、水を分散媒として０．０５質量％の塗液６を作製した。
【００４０】
＜塗液７＞
高圧ホモジナイザーを用いてサトウキビの絞り粕であるバガスを処理し、平均繊維径６２０ｎｍ、長さ加重平均繊維長０．５８ｍｍのフィブリル化天然セルロース繊維を作製し、水を分散媒として０．５０質量％の塗液７を作製した。
【００４１】
＜塗液８＞
０．３０質量％のカルボキシメチルセルロース水溶液を作製し、塗液８とした。
【００４２】
＜塗液９＞
０．３０質量％のポリアクリルアミド水溶液を作製し、塗液９とした。
【００４３】
＜電気化学素子用セパレータの作製＞
（実施例１）
繊維スラリー１から傾斜式抄紙機を用いて傾斜ワイヤー上に形成された湿紙状態の繊維ウェブに、塗液１を噴霧塗布した後、噴霧面がヤンキードライヤーに接触するようにして乾燥し、カレンダー処理して、表２に示す実施例１の電気化学素子用セパレータを得た。フィブリル化天然セルロース繊維の塗布量は固形分で０．０１ｇ／ｍ２であった。
【００４４】
（実施例２）
繊維スラリー２から傾斜式抄紙機を用いて傾斜ワイヤー上に形成された湿紙状態の繊維ウェブに、塗液２を噴霧塗布した後、噴霧面がヤンキードライヤーに接触するようにして乾燥し、カレンダー処理して、表２に示す実施例２の電気化学素子用セパレータを得た。フィブリル化天然セルロース繊維の塗布量は固形分で０．４８ｇ／ｍ２であった。
【００４５】
（実施例３）
繊維スラリー３から傾斜式抄紙機を用いて傾斜ワイヤー上に形成された湿紙状態の繊維ウェブに、塗液３を噴霧塗布した後、噴霧面がヤンキードライヤーに接触するようにして乾燥し、カレンダー処理して、表２に示す実施例３の電気化学素子用セパレータを得た。フィブリル化天然セルロース繊維の塗布量は固形分で０．１６ｇ／ｍ２であった。
【００４６】
（実施例４）
繊維スラリー４から円網／傾斜複合式抄紙機を用いて、傾斜ワイヤー上に形成された湿紙状態の繊維ウェブに塗液３を噴霧塗布した後、円網ワイヤー上に形成した繊維ウェブと積層して、噴霧面がヤンキードライヤーに接触するようにして乾燥し、カレンダー処理して、表２に示す実施例４の電気化学素子用セパレータを得た。フィブリル化天然セルロース繊維の塗布量は固形分で０．２５ｇ／ｍ２であった。
【００４７】
（実施例５）
繊維スラリー５から円網式抄紙機を用いて円網ワイヤー上に形成された繊維ウェブをフェルトに転写した後、フェルト上の湿紙状態の繊維ウェブに塗液３を噴霧塗布して、噴霧面がヤンキードライヤーに接触するようにして乾燥し、カレンダー処理して、表２に示す実施例５の電気化学素子用セパレータを得た。フィブリル化天然セルロース繊維の塗布量は固形分で０．３４ｇ／ｍ２であった。
【００４８】
（実施例６）
繊維スラリー１から傾斜式抄紙機を用いて傾斜ワイヤー上に形成された湿紙状態の繊維ウェブに塗液４を噴霧塗布した後、噴霧面がヤンキードライヤーに接触するようにして乾燥し、カレンダー処理して、表２に示す実施例６の電気化学素子用セパレータを得た。フィブリル化天然セルロース繊維の塗布量は固形分で０．０５ｇ／ｍ２であった。
【００４９】
（実施例７）
繊維スラリー２から傾斜式抄紙機を用いて傾斜ワイヤー上に形成された湿紙状態の繊維ウェブに塗液５を噴霧塗布した後、噴霧面がヤンキードライヤーに接触するようにして乾燥し、カレンダー処理して、表２に示す実施例７の電気化学素子用セパレータを得た。フィブリル化天然セルロース繊維の塗布量は固形分で０．４５ｇ／ｍ２であった。
【００５０】
（実施例８）
繊維スラリー６から傾斜式抄紙機を用いて傾斜ワイヤー上に形成された湿紙状態の繊維ウェブに塗液１を噴霧塗布した後、噴霧面がヤンキードライヤーに接触するようにして乾燥し、カレンダー処理して、表２に示す実施例８の電気化学素子用セパレータを得た。フィブリル化天然セルロース繊維の塗布量は固形分で０．２５ｇ／ｍ２であった。
【００５１】
（実施例９）
繊維スラリー７から傾斜式抄紙機を用いて傾斜ワイヤー上に形成された湿紙状態の繊維ウェブに塗液４を噴霧塗布した後、噴霧面がヤンキードライヤーに接触するようにして乾燥し、カレンダー処理して、表２に示す実施例９の電気化学素子用セパレータを得た。フィブリル化天然セルロース繊維の塗布量は固形分で０．３５ｇ／ｍ２であった。
【００５２】
（比較例１）
繊維スラリー１から傾斜式抄紙機を用いて傾斜ワイヤー上に形成された湿紙状態の繊維ウェブに塗液６を噴霧塗布した後、噴霧面がヤンキードライヤーに接触するようにして乾燥し、カレンダー処理して、表２に示す比較例１の電気化学素子用セパレータを得た。フィブリル化天然セルロース繊維の塗布量は固形分で０．０５ｇ／ｍ２であった。
【００５３】
（比較例２）
繊維スラリー２から傾斜式抄紙機を用いて傾斜ワイヤー上に形成された湿紙状態の繊維ウェブに塗液７を噴霧塗布した後、噴霧面がヤンキードライヤーに接触するようにして乾燥し、カレンダー処理して、表２に示す比較例２の電気化学素子用セパレータを得た。フィブリル化天然セルロース繊維の塗布量は固形分で０．４５ｇ／ｍ２であった。
【００５４】
（比較例３）
フィブリル化天然セルロース繊維の塗布量を固形分で０．００８ｇ／ｍ２に変更した以外は、実施例１と同様の方法にて、表２に示す比較例３の電気化学素子用セパレータを得た。
【００５５】
（比較例４）
フィブリル化天然セルロース繊維の塗布量を固形分で０．５５ｇ／ｍ２に変更した以外は、実施例２と同様の方法にて、表２に示す比較例４の電気化学素子用セパレータを得た。
【００５６】
（比較例５）
繊維スラリー１から傾斜式抄紙機を用いて傾斜ワイヤー上に形成された湿紙状態の繊維ウェブに塗液８を噴霧塗布した後、噴霧面がヤンキードライヤーに接触するようにして乾燥し、カレンダー処理して、表２に示す比較例５の電気化学素子用セパレータを得た。カルボキシメチルセルロースの塗布量は固形分で０．１０ｇ／ｍ２であった。
【００５７】
（比較例６）
繊維スラリー１から傾斜式抄紙機を用いて傾斜ワイヤー上に形成された湿紙状態の繊維ウェブに塗液９を噴霧塗布した後、噴霧面がヤンキードライヤーに接触するようにして乾燥し、カレンダー処理して、表２に示す比較例６の電気化学素子用セパレータを得た。ポリアクリルアミドの塗布量は固形分で０．１５ｇ／ｍ２であった。
【００５８】
（比較例７）
繊維スラリー２から傾斜式抄紙機を用いて傾斜ワイヤー上に形成された湿紙状態の繊維ウェブ上に塗液３を送り出して、フィブリル化天然セルロース繊維を積層して搾水した後、フィブリル化天然セルロース繊維を積層した面がヤンキードライヤーに接触するようにして乾燥し、カレンダー処理して、表２に示す比較例７の電気化学素子用セパレータを得た。積層されたフィブリル化天然セルロース繊維の量は固形分で０．２０ｇ／ｍ２であった。
【００５９】
（比較例８）
繊維スラリー２から傾斜式抄紙機を用いて繊維ウェブを形成し、ヤンキードライヤーで乾燥して湿式不織布を得た。この乾燥した後の湿式不織布に塗液３を噴霧塗布した後、噴霧面がヤンキードライヤーに接触するようにして再度乾燥し、カレンダー処理して、表２に示す比較例８の電気化学素子用セパレータを得た。フィブリル化天然セルロース繊維の塗布量は固形分で０．１８ｇ／ｍ２であった。
【００６０】
（比較例９）
繊維スラリー８から傾斜式抄紙機を用いて傾斜ワイヤー上に形成された湿紙状態の繊維ウェブに塗液３を噴霧塗布した後、噴霧面がヤンキードライヤーに接触するようにして乾燥し、カレンダー処理して、表２に示す比較例９の電気化学素子用セパレータを得た。フィブリル化天然セルロース繊維の塗布量は固形分で０．１２ｇ／ｍ２であった。
【００６１】
（比較例１０）
繊維スラリー９から傾斜式抄紙機を用いて傾斜ワイヤー上に形成された湿紙状態の繊維ウェブに塗液３を噴霧塗布した後、噴霧面がヤンキードライヤーに接触するようにして乾燥し、カレンダー処理して、表２に示す比較例１０の電気化学素子用セパレータを得た。フィブリル化天然セルロース繊維の塗布量は固形分で０．３８ｇ／ｍ２であった。
【００６２】
（比較例１１）
繊維スラリー３から傾斜式抄紙機を用いて傾斜ワイヤー上に形成された湿紙状態の繊維ウェブに噴霧塗布を行わず、ヤンキードライヤーで乾燥し、カレンダー処理して、表２に示す比較例１１の電気化学素子用セパレータを得た。
【００６３】
実施例及び比較例で得た電気化学素子用セパレータの厚さ及び密度を測定し、結果を表２に示した。
【００６４】
（厚さ）
ＪＩＳ  Ｃ２１１１に準拠して、厚さを測定した。
【００６５】
（密度）
ＪＩＳ  Ｃ２１１１に準拠して、密度を測定した。
【００６６】
実施例及び比較例において、電気化学素子用セパレータを製造する過程でシワの発生状況を観察し、結果を表２に示した。また、実施例及び比較例で得た電気化学素子用セパレータに対して以下の評価を行い、結果を表２に示した。
【００６７】
評価１（シワの発生状況）
上記実施例及び比較例で得られたセパレータのシワの発生状況について。下記の基準で評価した。
【００６８】
○：シワの発生がなかった。
×：シワが発生した。
【００６９】
評価２（毛羽評価）
実施例及び比較例で得た電気化学素子用セパレータを、２０ｍｍ幅、５０ｍｍ長に切り揃えた。試験片を学振型摩擦堅牢度試験機（商品名：ＡＢ−３０１、テスター産業（株）製）にセットし、摩擦子に綿１００％の黒布（ビリケンモス（登録商標））を用い、荷重２Ｎ、毎分３０往復の速度で１０秒間、試験片の繊維ウェブ上面を摩擦した後、黒布に付着した繊維を目視判定し、毛羽立ちを評価した。毛羽評価基準は以下の通りである。
【００７０】
○：目視確認される繊維が３本以下。毛羽立ちによる繊維脱落が少なく良好。
△：目視確認される繊維が４〜１０本。毛羽立ちによる繊維脱落があるが、効果は認められる。
×：目視確認される繊維が１１本以上。毛羽立ちによる繊維脱落が多く、実用上問題がある。
【００７１】
評価３（巻回性評価）
セパレータ、電気二重層キャパシタ負極、セパレータ、電気二重層キャパシタ正極の順に積層し、巻回機を用いて巻回し、巻回素子を作製したときの巻回性について、下記基準で判定した。負極及び正極の活物質としては、ＢＥＴ比表面積２０００ｍ２／ｇの活性炭を用いた。
【００７２】
○：セパレータが破断せずに巻回できた。
×：セパレータが破断して巻回性に支障を来たした。
【００７３】
評価４（ＤＣ抵抗）
上記の巻回性評価の方法で作製した巻回素子を所定の金属缶に入れ、電解液を注入して密封し、実施例及び比較例で得たセパレータを具備した電気二重層キャパシタを作製した。電解液にはプロピレンカーボネートに１．５ｍｏｌ／ｌとなるように（Ｃ２Ｈ５）３（ＣＨ３）ＮＢＦ４を溶解させたものを用いた。これらの電気二重層キャパシタを２５℃、充放電電圧範囲０〜２．７Ｖ、充放電電流１Ａで、定電流充放電を５００サイクル繰り返し、５００サイクル目の放電開始直後の電圧低下より、内部抵抗を算出し、１００個の平均値をＤＣ抵抗とした。
【００７４】
○：ＤＣ抵抗２Ω未満
△：ＤＣ抵抗２Ω以上３Ω未満
×：ＤＣ抵抗３Ω以上
【００７５】
評価５（内部短絡不良率）
上記ＤＣ抵抗測定の際、内部短絡不良率を算出した。
【００７６】
○：内部短絡不良率０％
△：内部短絡不良率１％以上５％未満
×：内部短絡不良率５％以上
【００７７】
【表２】
2016001663.tif 000003
【００７８】
表２から明らかなように、実施例１〜９のセパレータは、フィブリル化溶剤紡糸セルロース繊維と合成短繊維を含有する繊維スラリーから湿式抄紙機を用いて形成された繊維ウェブを乾燥するセパレータの製造方法において、湿式抄紙機のワイヤー上又はフェルト上で繊維ウェブの加熱体に接触する面に対し、平均繊維径６０〜６００ｎｍのフィブリル化天然セルロース繊維を固形分で０．０１〜０．５０ｇ／ｍ２噴霧塗布してなるため、巻回性と毛羽評価で優れた結果が得られ、機械的強度と紙面強度に優れていた。また、実施例１〜９のセパレータを具備した電気二重層キャパシタは、内部抵抗と内部短絡不良率が低く、優れていた。
【００７９】
実施例１と６の比較から、噴霧塗布されたフィブリル化天然セルロース繊維の長さ加重平均繊維長が０．１０ｍｍ未満である実施例６のセパレータよりも、該長さ加重平均繊維長が０．１０ｍｍである実施例１のセパレータの方が、毛羽評価で良好な結果を示した。また、実施例２と７の比較から、該長さ加重平均繊維長が０．６０ｍｍを超えている実施例７のセパレータよりも、該長さ加重平均繊維長が０．５７ｍｍである実施例２のセパレータの方が、毛羽評価で良好な結果を示した。
【００８０】
実施例４と８の比較から、繊維ウェブに含まれる繊維全体に対するフィブリル化溶剤紡糸セルロース繊維の含有量が９５質量％を超える実施例８のセパレータよりも、該含有量が９５質量％である実施例４のセパレータの方が、毛羽評価で良好な結果を示した。また、実施例８のセパレータを具備した電気二重層キャパシタよりも実施例４のセパレータを具備した電気二重層キャパシタは、低めの内部抵抗を示した。また、実施例５と９の比較から、繊維ウェブに含まれる繊維全体に対するフィブリル化溶剤紡糸セルロース繊維の含有量が１０質量％未満である実施例９のセパレータを具備した電気二重層キャパシタよりも、該含有量が１０質量％である実施例５のセパレータを具備した電気二重層キャパシタは、内部短絡率測定で良好な結果を示した。
【００８１】
実施例に対し、塗布されたフィブリル化天然セルロース繊維の平均繊維径が６０ｎｍ未満である比較例１のセパレータは緻密すぎるため、該セパレータを具備した電気二重層キャパシタは高い内部抵抗を示した。一方、該平均繊維径が６００ｎｍを超えている比較例２のセパレータは、毛羽評価と巻回性で劣る結果を示し、該セパレータを具備した電気二重層キャパシタは高い内部短絡率を示した。
【００８２】
フィブリル化天然セルロース繊維の塗布量が固形分で０．０１ｇ／ｍ２未満の比較例３のセパレータは、毛羽評価と巻回性で劣る結果を示し、該セパレータを具備した電気二重層キャパシタは高い内部短絡率を示した。一方、該塗布量が固形分で０．５０ｇ／ｍ２を超えている比較例４のセパレータを具備した電気二重層キャパシタは、高い内部抵抗を示した。
【００８３】
カルボキシメチルセルロース及びポリアクリルアミドを噴霧塗布した比較例５及び６のセパレータを具備した電気二重層キャパシタは、高い内部抵抗を示した。
【００８４】
比較例７のセパレータでは、塗液を繊維ウェブ上に送り出して繊維ウェブにフィブリル化天然セルロース繊維を積層する工程において、繊維ウェブの地合が乱されたことから、該セパレータを具備した電気二重層キャパシタは高い内部短絡率を示した。
【００８５】
フィブリル化天然セルロース繊維を乾燥状態の湿式不織布に噴霧塗布して作製した比較例８のセパレータでは、再乾燥工程においてシワが発生し、該セパレータを具備した電気二重層キャパシタは高い内部抵抗を示した。
【００８６】
合成短繊維を含有しない比較例９のセパレータは、毛羽評価と巻回性評価で劣る結果を示し、該セパレータを具備した電気二重層キャパシタは高い内部短絡率を示した。
【００８７】
フィブリル化溶剤紡糸セルロース繊維を含有しない比較例１０のセパレータは緻密性に劣るため、該セパレータを具備した電気二重層キャパシタは高い内部短絡率を示した。
【００８８】
フィブリル化天然セルロース繊維を内添し、フィブリル化天然セルロース繊維を噴霧塗布していない比較例１１のセパレータは、毛羽評価において劣る結果となった。
【産業上の利用可能性】
【００８９】
本発明は、電気化学素子用セパレータに関するものである。本発明は、リチウム電池、リチウムイオン電池、リチウムポリマー電池、ポリアセン電池、有機ラジカル電池、電気二重層キャパシタ、リチウムイオンキャパシタ、ハイブリッドキャパシタ、レドックスキャパシタ、アルミ電解コンデンサ、導電性高分子アルミ固体電解コンデンサなど、蓄電機能や整流機能などを持つ電気化学素子のセパレータに利用可能である。